(57)【特許請求の範囲】
【請求項１】
木質繊維の成型板またはそれを表面に有する複合材の表面に水性接着剤を塗布して表面化粧材を積層一体化する木質化粧板の製造方法において、前記水性接着剤の塗布前に、前記木質繊維の成型板に対して、この木質繊維の成型板製造時の成型圧力よりも低い圧力下で、撥水剤を含有する水を用いて加湿加熱処理を施すことを特徴とする木質化粧板の製造方法。
【請求項２】
前記撥水剤の溶融温度は、前記木質繊維の成型板と前記表面化粧材とを積層一体化する際の加熱圧締時の温度よりも高いことを特徴とする請求項１に記載の木質化粧板の製造方法。
【請求項３】
前記加湿加熱処理後、前記水性接着剤の塗布前に、前記木質繊維の成型板の表面に前記撥水剤を塗布することを特徴とする請求項１または２に記載の木質化粧板の製造方法。
【請求項４】
前記加湿加熱処理前に、前記木質繊維の成型板の表面に切込み加工を施すことを特徴とする請求項１から３のいずれか一項に記載の木質化粧板の製造方法。
【請求項５】
前記加湿加熱処理の加熱温度が、前記撥水剤の融点以上であることを特徴とする請求項１から４のいずれか一項に記載の木質化粧板の製造方法。
【請求項６】
前記撥水剤は、パラフィンワックス、脂肪酸アミドおよびアクリル樹脂から選ばれる少なくとも１種を含有することを特徴とする請求項１から５のいずれか一項に記載の木質化粧板の製造方法。
【発明の詳細な説明】
【技術分野】
【０００１】
本発明は、内装建材などに使用される木質化粧板の製造方法に関する。
【背景技術】
【０００２】
従来より、木質繊維板またはそれを表面に有する木質繊維板複合材の表面に表面化粧材を積層一体化させた木質化粧板が知られている。木質繊維板は一般的には衝撃力等の外力が加わると欠けや層間剥離が生じやすいという欠点があり、木質化粧板の製造の際、その製造工程で受ける衝撃力によって木質繊維板に部分的に欠けや層間剥離が生じる場合があった。これらは不良品として廃棄されコストアップの一因となっている。
【０００３】
そこで、木質繊維板の表面にホルマリン系樹脂以外の高分子化合物を塗布含浸し、高分子化合物が未硬化の状態でその上に水性接着剤を塗布し、さらに表面化粧材を積層し、加熱圧締して木質化粧板を製造する方法が報告されている（特許文献１参照）。
【先行技術文献】
【特許文献】
【０００４】
【特許文献１】特許第３４６２６５６号公報
【発明の概要】
【発明が解決しようとする課題】
【０００５】
特許文献１記載の木質化粧板の製造方法によれば、木質繊維板の表層部に、高分子化合物による高硬度の樹脂含浸層が形成される。これによって、木質繊維板の耐衝撃強度および剥離強度が向上し、製造工程で受ける衝撃力により木質繊維板に生じる欠けや層間剥離を低減することができる。
【０００６】
しかしながら、上記木質化粧板の製造方法においては以下の問題が指摘されている。すなわち、加熱圧締時、水性接着剤中の水分などが加熱水となりこの加熱水が木質繊維板内において表面化粧材を積層した側から反対の側の部分に向かって浸透する。加熱水の作用は浸透の程度が大きいほど大きくなるため、木質繊維板内において表面化粧材を積層した側の部分では、加熱水の作用によって湿熱負荷およびそれに伴う収縮が反対側の部分よりも大きくなり、木質化粧板に反りが発生する。反り量が大きい場合には不良品として廃棄される。
【０００７】
本発明は、以上の通りの事情に鑑みてなされたものであり、木質繊維板（以下、木質繊維の成型板ともいう）と表面化粧材とを水性接着剤を用いて積層一体化して製造する木質化粧板の不良品の発生を低減できる木質化粧板の製造方法を提供することを課題としている。
【課題を解決するための手段】
【０００８】
上記の課題を解決するために、本発明の木質化粧板の製造方法は、木質繊維の成型板またはそれを表面に有する複合材の表面に水性接着剤を塗布して表面化粧材を積層一体化する木質化粧板の製造方法において、水性接着剤の塗布前に、木質繊維の成型板に対して、この木質繊維の成型板製造時の成型圧力よりも低い圧力下で、撥水剤を含有する水を用いて加湿加熱処理を施すことを特徴とする。
【００１０】
また、この木質化粧板の製造方法においては、撥水剤の溶融温度は、木質繊維の成型板と表面化粧材とを積層一体化する際の加熱圧締時の温度よりも高いことが好ましい。
【００１１】
さらにまた、この木質化粧板の製造方法においては、加湿加熱処理後、水性接着剤の塗布前に、木質繊維の成型板の表面に撥水剤を塗布することが好ましい。
【００１２】
この木質化粧板の製造方法においては、加湿加熱処理前に、木質繊維の成型板の表面に切込み加工を施すことが好ましい。
【００１３】
この木質化粧板の製造方法においては、加湿加熱処理の加熱温度が、撥水剤の融点以上であることが好ましい。
【００１４】
また、この木質化粧板の製造方法においては、撥水剤は、パラフィンワックス、脂肪酸アミドおよびアクリル樹脂から選ばれる少なくとも１種を含有することが好ましい。
【発明の効果】
【００１５】
本発明の木質化粧板の製造方法によれば、木質化粧板の不良品の発生を低減できる。
【発明を実施するための形態】
【００１６】
以下、本発明を詳細に説明する。
本発明は、木質繊維の成型板の表面に水性接着剤を塗布しその上に表面化粧材を積層して、木質繊維の成型板と表面化粧材とを積層一体化して木質化粧板を製造している。そして木質繊維の成型板の表面に水性接着剤を塗布する前に、木質繊維の成型板に対して、この木質繊維の成型板製造時の成型圧力よりも低い圧力下で加湿加熱処理を施し次いで必要に応じて乾燥処理を施している。
【００１７】
ここで、加湿加熱処理とは、木質繊維の成型板に水分および熱を加えて吸湿させる処理のことをいい、この処理によって木質繊維の成型板が収縮する。
【００１８】
加湿加熱処理によって木質繊維の成型板が収縮するのは次の理由によるものと考えられる。木質繊維の成型板を成形するときには比較的高い圧力がかかるため、木質繊維は伸ばされた状態で接着されて板になっていると考えられる。そしてこの状態の木質繊維の成型板に対して、水分および熱を加えて吸湿させると、伸ばされた状態の木質繊維が元に戻ろうとし、木質繊維の収縮が生じ、その結果、木質繊維の成型板が収縮すると考えられる。
【００１９】
本発明では、木質繊維の成型板に対して、木質繊維の成型板製造時の成型圧力よりも低い圧力下で加湿加熱処理を施している。これによって、処理後の木質繊維の成型板の厚みの低下や厚みバラツキ（同一の木質繊維の成型板での厚みのバラツキ）が抑制される。加湿加熱処理による木質繊維の成型板の収縮に伴う厚みの低下は小さく、その厚みの低下を加味しても、加湿加熱処理前の木質繊維の成型板と同程度の厚みと厚みバラツキを有する木質繊維の成型板を得ることができる。
【００２０】
木質繊維の成型板製造時の成型圧力を超える圧力下で加湿加熱処理を施した場合、加湿加熱処理前の木質繊維の成型板と比べて厚みが薄くなったり、同一の木質繊維の成型板での厚みのバラツキが大きくなったりする。木質繊維の成型板の厚みが薄いと、得られる木質化粧板の厚みが所定の厚みよりも薄くなり、同一の木質繊維の成型板での厚みのバラツキが大きいと、得られる木質化粧板では表面化粧材の剥離が生じやすくなるなど不良品の発生を低減することができない。
【００２１】
木質繊維の成型板と表面化粧材との積層一体化は加熱圧締により行われるが、その加熱圧締の際には、上述したように、水性接着剤中の水分などが加熱水となって木質繊維の成型板に作用する。木質繊維の成型板内の、表面化粧材を積層した側の部分では、加熱水の作用による湿熱負荷に伴って生じる収縮が、表面化粧材を積層した側とは反対側の部分よりも大きくなり、木質化粧板に反りが発生する。本発明では、上記のとおり、水性接着剤の塗布前に、木質繊維の成型板を加湿加熱処理して収縮させている。これによって、その後の加熱圧締に伴う加熱水の作用により木質繊維の成型板において表面化粧材を積層した側の部分に生じる収縮とその反対側の部分に生じる収縮との差が小さくなり、木質化粧板に反りが生じにくくなる。また、反りが発生してもその反り量は小さいので不良品の発生を低減することができる。
【００２２】
上記の加湿加熱処理は、木質繊維の成型板全部分に対して施すことができるが、木質繊維の成型板において表面化粧材を積層する側の表層部分のみ施すこともできる。加熱水の作用により木質繊維の成型板において表面化粧材を積層した側の部分に生じる収縮が大きいので、その部分の収縮を抑制すれば木質化粧板の反りの発生や反り量を効率よく抑えることができるからである。また、加湿加熱処理の低コスト化が図れるという利点を有する。
【００２３】
上記の加湿加熱処理は、木質繊維の成型板において表面化粧材を積層する側の表層部分およびその反対側の表層部分に施すこともできる。この場合、加熱水の作用により木質繊維の成型板内において表面化粧材を積層した側の部分に生じる収縮とその反対側の部分に生じる収縮との差をより小さくすることができ、木質化粧板の反りの発生や反り量をより一層効率よく抑えることができる。また、木質繊維の成型板全部分に対して加湿加熱処理を施すよりも低コスト化が図れるという利点を有する。
【００２４】
加湿加熱処理の方法としては、例えば、木質繊維の成型板に水を散布し、その後加熱処理する方法が挙げられる。水の散布は、木質繊維の成型板の、表面化粧材を積層する側の面に対してのみなされていてもよいし、両面に対してなされていてもよい。水を木質繊維の成型板に散布する際、木質繊維の成型板内部での結露を抑制し浸透を良好にするために、板面温度を必要に応じて高くしてもよい。
【００２５】
加熱処理の加熱温度は、木質繊維の成型板に水を吸湿させ、かつ木質繊維を傷めない温度であればよく、例えば７０℃以上２００℃以下であることが考慮される。なかでも１３０℃以上２００℃以下であることが好ましく、特に１５０℃以上２００℃以下であることが好ましい。加熱温度が高いほど木質繊維の成型板の収縮が大きくなる傾向にあり、木質化粧板の反りの発生や反り量を効率よく抑えることができる。
【００２６】
加湿加熱処理では、加湿加熱処理前の木質繊維の成型板と同程度の厚みと厚みバラツキを維持しつつ成型板の木質繊維を収縮させる必要があるため、加熱処理は無加圧下など木質繊維の成型板製造時の成型圧力よりも低い圧力下で行うことが重要である。木質繊維の成型板製造時の成型圧力よりも高い圧力で行った場合、上述したように、得られる木質化粧板の厚みが薄くなったり、厚みバラツキが大きくなったりする。
【００２７】
加湿加熱処理の別の方法として、１００℃以上の水蒸気を木質繊維の成型板に吹き付ける方法や７０℃以上の温水中に木質繊維の成型板を浸漬する方法などが挙げられる。水蒸気の吹き付けは、木質繊維の成型板の、表面化粧材を積層する側の面に対してのみなされていてもよいし、両面に対してなされていてもよい。この水蒸気を吹き付ける方法の場合、水蒸気を結露無く透過させる為に、木質繊維の成型板を予め蒸気温度まで加熱しておき、更に、水蒸気を吹き付ける面とは反対側の面から真空吸引しながら吹き付ける方法が好ましい。
【００２８】
加湿加熱処理後に乾燥処理を施すと、木質繊維の成型板がより収縮しやすくなるため、不良品の発生をより低減することができ好ましい。この乾燥処理は、加湿加熱処理によって木質繊維の成型板に吸湿させた水分を蒸発させることができればその方法は特に制限されない。例えば、木質繊維を傷めない温度で加熱してもよいし、自然乾燥させてもよい。
【００２９】
加湿加熱処理を施す木質繊維の成型板は、例えば、ラワン、カラマツ、スギなどの木質繊維を原料としてこれをボード状に成型したものであり、バインダーとして樹脂成分が含まれていてもよい。木質繊維の成型板の具体例としては、中密度繊維板（ＭＤＦ）、高密度繊維板（ＨＤＦ）、インシュレーションボードなどが挙げられる。その他、ケナフ繊維、ジュート繊維、合成繊維などを解繊混合しこれを圧締したものなどでもよい。比重や厚さは特に限定されない。
【００３０】
木質繊維の成型板は、加湿加熱処理前に、表面に切込み加工を施しておくことが好ましい。切込み加工は、ピン、刃物等によって木質繊維の成型板の表層から内部に至る穴、スジ等の切込みを木質繊維の成型板に施す物理的加工である。このような切込み加工を施すことで、加湿加熱処理において水分および熱が木質繊維の成型板の内部にまで及びやすくなり、寸法安定化の効果をより高めることができるなど加湿加熱処理の効果をより高くすることができる。切込み加工は、木質繊維の成型板の片面にのみ施してもよいし、両面に施してもよい。また、切込み加工は、木質繊維の成型板の面全体に施してもよいし面の一部にのみ施してもよい。
【００３１】
木質繊維の成型板は、強度を大きく損なわない程度に撥水剤が含有されていてもよい。撥水剤が木質繊維の成型板中に含有されていると、木質繊維の成型板と表面化粧材との加熱圧締の際、木質繊維の成型板への水性接着剤中の水分などの浸透が抑制され、加熱水の作用による湿熱負荷が低減し、結果として反りの発生や反り量が抑制されるので好ましい。撥水剤の含有率としては、例えば木質繊維の成型板に対して１ｗｔ％以上５％ｗｔ％以下とすることができる。
【００３２】
木質繊維の成型板中に撥水剤が含有されている状態で加湿加熱処理が施されると、撥水剤の一部が溶出する場合がある。そこで、加湿加熱処理に使用する水に撥水剤を含有させ、この撥水剤含有水を用いて加湿加熱処理することが好ましい。これによって、木質繊維の成型板に撥水剤をより効果的に付与することができ、反りの発生や反り量をより効果的に抑制することができる。
【００３３】
撥水剤含有水を用いて加湿加熱処理する際、その加熱温度は撥水剤の融点以上であることが好ましい。そうすることで、撥水剤の木質繊維への絡みが良くなり、表面化粧材を積層一体化した際の反りの発生や反り量をより一層効果的に抑制することができる。
【００３４】
撥水剤としては、撥水成分としてパラフィンワックスや脂肪酸アミド等を含有するものが挙げられる。また、アクリル樹脂を含有するものも挙げられる。パラフィンワックスの具体例としては、石油抽出系や合成系の直鎖炭化水素系パラフィンワックス、分岐炭化水素系パラフィンワックス、これらを空気酸化した直鎖炭化水素系酸化パラフィンワックス、分岐炭化水素系酸化パラフィンワックス、分子量４００〜４０００程度の低分子ポリエチレンや低分子ポリプロピレン、さらにこれらを空気酸化した酸化ポリエチレンや酸化ポリプロピレン、低分子ポリエチレンや低分子ポリプロピレンの無水マレイン酸部分付加物等が挙げられる。脂肪酸アミドの具体例としては、Ｎ，Ｎ’−エチレンビスラウリン酸アミド、Ｎ，Ｎ’−メチレンビスラウリン酸アミド、Ｎ，Ｎ’−エチレンビスステアリン酸アミド、Ｎ，Ｎ’−エチレンビスオレイン酸アミド等が挙げられる。アクリル樹脂は、例えば（メタ）アクリル酸エステル等の重合体や共重合体である。（メタ）アクリル酸エステルとしては、例えば炭素数１〜４のものを挙げることができ、具体例として、メチル（メタ）アクリレート、ヒドロキシエチル（メタ）アクリレート、ブチル（メタ）アクリレート等が挙げられる。（メタ）アクリル酸エステルの共重合体としては、（メタ）アクリル酸エステルおよびスチレンの共重合体である（メタ）アクリル酸エステル・スチレン共重合体等が挙げられる。
【００３５】
以上の撥水成分は、単独もしくは複数種組合わせて使用することができる。アクリル樹脂を含有する撥水剤は、加湿加熱処理で収縮した木質繊維への絡まりが良く、寸法安定化の効果をより高くすることができるので好ましい。撥水剤中のアクリル樹脂の含有率は、要求される性能により調整可能であり、特に限定されるものではない。
【００３６】
撥水剤は、木質繊維の成型板と表面化粧材とを積層一体化する際の加熱圧締時の温度よりも高い溶融温度を有するものが好ましく用いられる。このような溶融温度を有する撥水剤を用いると、木質繊維の成型板と表面化粧材との加熱圧締の際、木質繊維の成型板から撥水剤が流れ出すことを防止できる。これにより、木質繊維の成型板に対する水性接着剤中の水分などの浸透がより抑制され、反りの発生や反り量をより一層効果的に抑制することができる。
【００３７】
撥水剤含有水は例えばエマルジョンの形態で使用される。撥水剤含有水には、木質繊維の成型板への浸透を促進させるために、界面活性剤などが含有されていてもよい。
【００３８】
以上の撥水剤は、加湿加熱処理後、木質繊維の成型板に水性接着剤を塗布する前に、木質繊維の成型板の表面に塗布することもできる。この場合、加湿加熱処理時の温度を考慮して撥水剤を設定する必要がないので撥水剤の選択の幅が広がる。また、木質繊維の成型板に撥水剤をより効果的に付与することができ、反りの発生や反り量をより効果的に抑制することができる。
【００３９】
木質繊維の成型板の表面に積層される表面化粧材としては、例えば、突板、単板、印刷シート、これらの表面に塗装が施されているものなどが挙げられる。表面化粧材として水分が含浸した湿式突板を用いた場合、従来法による木質繊維の成型板への加熱圧着時に木質繊維の成型板の表面側の部分が受ける湿熱負荷が特に大きくなり木質化粧板の反り量も大きくなるが、本方法によれば木質化粧板の反りの発生や反り量を低減することができる。
【００４０】
木質繊維の成型板の表面に塗布される水性接着剤としては、例えば、エマルジョン系接着剤、水溶性接着剤、水分散型接着剤などであり、酢酸ビニル樹脂、水性ビニルウレタン樹脂、メラミン樹脂、尿素樹脂などの樹脂を含有するものが挙げられる。
【００４１】
木質化粧板は、木質繊維の成型板の裏面（表面化粧材が積層される面とは反対側の面）側に、合板、パーティクルボード、ＯＳＢ（Ｏｒｉｅｎｔｅｄ  Ｓｔｒａｎｄ  Ｂｏａｒｄ）、無機質板などの基材が上記した水性接着剤などで接着されているものであってもよい。この木質化粧板は、加湿加熱処理を施した木質繊維の成型板と基材とを接着して複合化した後、木質繊維の成型板の表面に水性接着剤を塗布し、表面化粧材を載置して加熱圧締することによって製造される。
【００４２】
以上のようにして製造された木質化粧板は、反りの程度が小さく、床材や収納建具材などの内装建材などに好ましく用いられる。
【００４３】
以下に本発明の実施例を示すが、本発明はこれらに制限されるものではない。
【実施例】
【００４４】
＜実施例１＞
木質繊維の成型板の両面に水を塗布した後、１分間、１３０℃でプレスすることで木質繊維の成型板に加湿加熱処理を施した。加湿加熱処理を施した木質繊維の成型板を気乾放置し、重量が安定した後、この木質繊維の成型板と基材とをポリウレタン樹脂で接着複合化し複合基材とした。２５℃で４日間放置した後、複合基材の木質繊維の成型板の表面に酢酸ビニル樹脂系の水性接着剤を塗布し、さらに表面化粧材を載置して１１０℃、１ＭＰａ、１分保持の条件で加熱圧着して木質化粧板を得た。
【００４５】
使用した木質繊維の成型板、基材、表面化粧材、水の塗布量および加湿加熱処理時のプレス条件は下記の通りである。
【００４６】
・木質繊維の成型板
ＭＤＦ２．７ｍｍ厚、比重０．８、木質繊維の成型板製造時の成型圧力２．８ＭＰａ
・基材
ユーカリ合板、９．５ｍｍ厚
・表面化粧材
湿式突板、０．２ｍｍ厚、樹種：ブナ、含水率：約９０％
・水の塗布量
木質繊維の成型板への塗布量は片面あたり５０ｇ／ｍ２とした。
・加湿加熱処理時のプレス条件
プレス機の加熱板面を木質繊維の成型板の両面に接触させ、無加圧（０．５ＭＰａ以下）で実施した。
【００４７】
＜実施例２＞
実施例１において水の代わりに撥水剤希釈液（撥水剤含有水）を用いて加湿加熱処理した以外は、実施例１と同様にして木質化粧板を得た。使用した撥水剤希釈液は下記の通りである。
【００４８】
・撥水剤希釈液
ポリエチレン酸化ＷＡＸ（融点：５０℃）とパラフィンＷＡＸ（融点：１４５℃）との混合物（混合比（ポリエチレン酸化ＷＡＸ／パラフィンＷＡＸ）＝１／１）の５０％濃度エマルジョン液を水で１０倍希釈して撥水剤希釈液を調製した。
撥水剤希釈液の木質繊維の成型板への塗布量は片面あたり５０ｇ／ｍ２とした。
【００４９】
＜実施例３＞
実施例２において１７０℃でプレスして加湿加熱処理した以外は、実施例２と同様にして木質化粧板を得た。
【００５０】
＜実施例４＞
実施例２において木質繊維の成型板として切込み加工を施したものを用いた以外は、実施例２と同様にして木質化粧板を得た。切込み加工仕様は下記の通りである。
【００５１】
・切込み加工仕様
ピン穴加工、直径０．５ｍｍ、深さ１ｍｍ、ピッチ３ｍｍ、２．７ｍｍ厚ＭＤＦの片面に実施
【００５２】
＜実施例５＞
実施例１において水の代わりにアクリル樹脂含有撥水剤希釈液（アクリル樹脂含有撥水剤を含有する水）を用いて加湿加熱処理した以外は、実施例１と同様にして木質化粧板を得た。使用したアクリル樹脂含有撥水剤希釈液は下記の通りである。
【００５３】
・アクリル樹脂含有撥水剤希釈液
アクリル樹脂含有撥水剤として、東邦化学工業（株）製ペルトールＰＳ−７００−２（約３５％濃度エマルジョン）を水で１０倍希釈してアクリル樹脂含有撥水剤希釈液を調製した。
アクリル樹脂含有撥水剤希釈液の木質繊維の成型板への塗布量は片面あたり５０ｇ／ｍ２とした。
【００５４】
＜比較例１＞
実施例１において木質繊維の成型板に加湿加熱処理を施さなかった以外は、実施例１と同様にして木質化粧板を得た。
【００５５】
＜比較例２＞
実施例１において木質繊維の成型板の加湿加熱処理時のプレス条件として３ＭＰａで処理した以外は、実施例１と同様にして木質化粧板を得た。
【００５６】
以上のようにして得られた木質化粧板の１日後の反り量を測定し合否を判定した（実施例１−５および比較例１）。また、加湿加熱処理前の木質繊維の成型板、および、加湿加熱処理および乾燥処理を施した木質繊維の成型板についてそれぞれ複数箇所厚みを測定した。各成型板の厚みの平均値を求め、その差（処理前の成型板の厚み−処理後の成型板の厚み）および処理後の成型板の厚みのバラツキ（標準偏差σ）を求めた（実施例１−３および比較例２）。比較例１では処理前の成型板の厚みのバラツキ（標準偏差σ）を求めた。その結果を表１に示す。なお、木質繊維板に発生した反り量の測定方法および合否の判定基準は下記のとおりである。
【００５７】
＜反り量の測定方法と合否の判定基準＞
木質化粧板のサイズは幅３０ｃｍ×長さ１８０ｃｍとし、表面化粧材の加熱圧着前後での幅方向の反り量を測定した。凸反りを＋、凹反りを−とした。反り量が、幅反りが目立たない−０．７ｍｍ以上＋０．７ｍｍ以下の範囲の場合には「○」（合格）とし、その範囲から外れる場合には「×」（不合格）とした。また、特に幅反りが目立たない−０．５ｍｍ以上＋０．５ｍｍ以下の範囲の場合には「◎」とした。
【００５８】
【表１】
0005728646.tif 000002
【００５９】
表１の結果より、木質繊維の成型板製造時の成型圧力よりも低い圧力下で加湿加熱処理した場合、木質繊維の成型板の厚みの低下は小さく、厚みバラツキも小さいことが確認できた（実施例１−３）。また、その木質繊維の成型板を用いて製造された木質化粧板は、反り量が抑えられていることが確認できた（実施例１−５）。実施例２−３で得られた木質化粧板は、木質繊維の成型板と表面化粧材とを積層一体化する際の加熱圧締時の温度よりも高い溶融温度を有する撥水剤を含有する撥水剤希釈液を用いているので反り量が効果的に抑えられている。実施例３で得られた木質化粧板は、加湿加熱処理の加熱温度が実施例２と比べて高いので、実施例２で得られた木質化粧板よりも反り量がさらに効果的に抑えられている。実施例４で得られた木質化粧板は、切込み加工を施した木質繊維の成型板を用いているので反り量がより効果的に抑えられている。実施例５で得られた木質化粧板は、アクリル樹脂含有撥水剤希釈液を用いているので反り量がより効果的に抑えられている。これら実施例１−５で得られた木質化粧板の表面をサンダー仕上げし、床用塗装仕上げを施した結果、外観、平面剥離強度での不具合は見られなかった。
【００６０】
これに対して、木質繊維の成型板製造時の成型圧力よりも高い圧力下で加湿加熱処理した場合には、木質繊維の成型板の厚みの低下は大きく、厚みバラツキも大きくなっていることが確認できた（比較例２）。また、加湿加熱処理を施していない木質繊維の成型板を用いて製造された木質化粧板は、反り量が大きくなっていることが確認できた（比較例１）。